(57)【要約】  布帛に水不溶性粒子を定着させる前に、該布帛をカチオン化するためのカチオン化剤であって、  下式（１）で表されるビニルアミン単量体に由来する構成単位（ａ１）を有する重合体からなるカチオン化剤。【化１】2014148465.tif 000018 （式中、Ｒ1は、水素原子又はメチル基を示す）
2014148465.tif 000002
【特許請求の範囲】
【請求項１】
布帛に水不溶性粒子を定着させる前に、該布帛をカチオン化するためのカチオン化剤であって、
下式（１）で表されるビニルアミン単量体に由来する構成単位（ａ１）を有する重合体からなるカチオン化剤。
【化１】
2014148465.tif 000016
（式中、Ｒ1は、水素原子又はメチル基を示す）      
【請求項２】
前記ビニルアミン単量体に由来する構成単位（ａ１）を有する重合体が、Ｎ−ビニルアミド化合物に由来する構成単位を有する重合体の加水分解物であって、
下式（２）で表されるＮ−ビニルアミド化合物に由来する構成単位（ａ２）を更に含み、
前記重合体の全構成単位に対する前記構成単位（ａ１）の割合が５〜９９．９モル％であって、前記構成単位（ａ２）の割合が９５〜０．１モル％である、請求項１に記載のカチオン化剤。
【化２】
2014148465.tif 000017
（式中、Ｒ２は、水素原子又はメチル基を示し、Ｒ３は、炭素数１〜６のアルキル基を示す）
【請求項３】
布帛に、請求項１または２に記載のカチオン化剤を付着させることにより、布帛をカチオン化するカチオン化工程と、前記カチオン化工程の後に前記布帛に水不溶性粒子を接触させることにより、布帛に水不溶性粒子を定着させる定着工程と、を有する、水不溶性粒子の定着方法。
【請求項４】
前記布帛が、木綿、アクリル繊維、ポリエステル繊維、アセテート繊維及びアラミド繊維からなる群より選ばれる少なくとも１種の繊維により形成される布帛である、請求項３に記載の水不溶性粒子の定着方法。
【請求項５】
前記布帛が、極細繊維からなるスエード調布帛である、請求項３または４に記載の水不溶性粒子の定着方法。
【請求項６】
前記布帛が−１００〜−１mＶのゼータ電位を有する請求項３〜５のいずれか一項に記載の水不溶性粒子の定着方法。
【請求項７】
布帛に、請求項１または２に記載のカチオン化剤を付着させることにより、布帛をカチオン化するカチオン化工程と、前記カチオン化工程の後に前記布帛に顔料を接触させることにより、布帛に顔料を定着させて布帛を染色する染色工程と、を有する染色物の製造方法。
【請求項８】
前記顔料がアゾ系顔料、フタロシアニン系顔料、アンスラキノン系顔料、キナクリドン系顔料、ペリレン系顔料、ペリノン系顔料、ジオキサジン系顔料、キノフタロン系顔料、蛍光顔料、カーボン、及び酸化チタンからなる群より選ばれる少なくとも１種である請求項７に記載の製造方法。
【発明の詳細な説明】
【技術分野】
【０００１】
本発明は、カチオン化剤、水不溶性粒子の定着方法、および染色物の製造方法に関する。
本願は、２０１３年３月１９日に、日本に出願された特願２０１３−０５７０９１号に基づき優先権を主張し、その内容をここに援用する。
【背景技術】
【０００２】
繊維および布帛は、顔料、染料等を定着させて染色する等の加工が施されることが多い。しかし、一般に染料による繊維、布帛の染色は、染色は容易であるが褪色堅牢度が低い。また、顔料による染色は、顔料が褪色しにくく、カジュアルウエア等の独特の風合いが得られる等の利点があるが、顔料が水に不溶性であることで、繊維の中に浸透させにくく多くが表面に付着するため、多量に定着させることが困難である。そのため、濃色加工が難しく、また洗濯堅牢度が劣る等の問題がある。特に、極細繊維によるスエード調布帛や、アラミド繊維からなる布帛等は染色が困難である。【０００３】
顔料等を効率良く定着させて洗濯堅牢度を上げる方法としては、各種のバインダーを用いることが知られている。しかし、必ずしも充分な効果が得られるわけではなく、バインダーを多量に用いると繊維の柔軟性を阻害する等の副作用がある。【０００４】
一方、カチオン系水溶性高分子であるポリビニルアミン、特にＮ−ビニルアミド重合体の加水分解物を用いた繊維加工が知られている。
例えば、特許文献１には、反応性染料で染色されたセルロース系繊維に用いる染料固着剤として、ビニルアミン単量体に由来する構成単位を有する重合体が開示されている。しかし、特許文献１の繊維加工では、顔料等の水不溶性粒子を効率良く定着させることは困難である。
【先行技術文献】
【特許文献】
【０００５】
【特許文献１】日本国特開平６−２２８８号公報
【発明の概要】
【発明が解決しようとする課題】
【０００６】
本発明は、布帛に顔料等の水不溶性粒子を効率良く定着させることができるカチオン化剤、ならびに該カチオン化剤を用いた水不溶性粒子の定着方法および染色物の製造方法を提供する。
【課題を解決するための手段】
【０００７】
本発明者らは、上記課題を解決すべく鋭意研究を重ねた結果、ビニルアミン単量体に由来する構成単位を有する重合体をカチオン化剤として用いると、布帛に顔料等の水不溶性粒子を効率良く定着させることができることを見出だし、本発明を完成させた。すなわち、本発明は以下の通りである。
［１］  布帛に水不溶性粒子を定着させる前に、該布帛をカチオン化するためのカチオン化剤であって、
下式（１）で表されるビニルアミン単量体に由来する構成単位（ａ１）を有する重合体からなるカチオン化剤。
【化１】
2014148465.tif 000003
（式中、Ｒ1は、水素原子又はメチル基を示す）      
［２］  前記ビニルアミン単量体に由来する構成単位（ａ１）を有する重合体が、Ｎ−ビニルアミド化合物に由来する構成単位を有する重合体の加水分解物であって、
下式（２）で表されるＮ−ビニルアミド化合物に由来する構成単位（ａ２）を更に含み、
前記重合体の全構成単位に対する前記構成単位（ａ１）の割合が５〜９９．９モル％であって、前記構成単位（ａ２）の割合が９５〜０．１モル％で
ある、［１］に記載のカチオン化剤。
【化２】
2014148465.tif 000004
（式中、Ｒ２は、水素原子又はメチル基を示し、Ｒ３は、炭素数１〜６のアルキル基を示す）
［３］  布帛に、［１］または［２］に記載のカチオン化剤を付着させることにより、布帛をカチオン化するカチオン化工程と、前記カチオン化工程の後に前記布帛に水不溶性粒子を接触させることにより、布帛に水不溶性粒子を定着させる定着工程と、を有する、水不溶性粒子の定着方法。
［４］  前記布帛が、木綿、アクリル繊維、ポリエステル繊維、アセテート繊維及びアラミド繊維からなる群より選ばれる少なくとも１種の繊維により形成される布帛である、［３］に記載の水不溶性粒子の定着方法。
［５］  前記布帛が、極細繊維からなるスエード調布帛である、［３］または［４］に記載の水不溶性粒子の定着方法。
［６］  前記布帛が−１００〜−１mＶのゼータ電位を有する請求項３〜５のいずれか一項に記載の水不溶性粒子の定着方法。
［７］  布帛に、［１］または［２］に記載のカチオン化剤を付着させることにより、布帛をカチオン化するカチオン化工程と、前記カチオン化工程の後に前記布帛に顔料を接触させることにより、布帛に顔料を定着させて布帛を染色する染色工程と、を有する染色物の製造方法。
［８］  前記顔料がアゾ系顔料、フタロシアニン系顔料、アンスラキノン系顔料、キナクリドン系顔料、ペリレン系顔料、ペリノン系顔料、ジオキサジン系顔料、キノフタロン系顔料、蛍光顔料、カーボン、及び酸化チタンからなる群より選ばれる少なくとも１種である請求項７に記載の製造方法。
【発明の効果】
【０００８】
本発明のカチオン化剤を用いれば、布帛に顔料等の水不溶性粒子を効率良く定着させることができる。
本発明の水不溶性粒子の定着方法によれば、布帛に顔料等の水不溶性粒子を効率良く定着させることができる。
本発明の染色物の製造方法によれば、布帛に顔料を効率良く定着させた染色物が得られる。
【発明を実施するための形態】
【０００９】
＜カチオン化剤＞
本発明のカチオン化剤は、布帛に水不溶性粒子を定着させる前に、該布帛をカチオン化するために用いるカチオン化剤である。本発明のカチオン化剤は、ビニルアミン単量体に由来する構成単位（以下、「単位（ａ１）」という。）を有する重合体（以下、「重合体（Ａ）」という。）からなる。「ビニルアミン単量体に由来する構成単位」とは、ビニルアミン単量体の重合により形成される重合体構造を構成する繰り返し単位を意味し、その構造は、前記ビニルアミン単量体中のビニル基に由来するエチレン基の二つの炭素が結合部位となっている分子構造であるが、これと構造が同じであれば、ビニルアミン単量体を原料とするものに制限されない。また、他の構成単位の命名についても、上記に従うものとする。
【００１０】
重合体（Ａ）の単位（ａ１）は、Ｎ−ビニルアミン単量体に由来する構成単位であることが好ましく、より具体的には、下式（１）で表される構造を有する構成単位であることが好ましい。
【化１】
2014148465.tif 000005
（式中、Ｒ1は、水素又はメチル基を示す）      
前記の単位（ａ１）を有する重合体（Ａ）は、例えば、ビニルアミド重合体（以下、「重合体（Ａ）前駆体」という。）を加水分解やホフマン反応等の変性処理に付すことによって、その構成単位の少なくとも一部の側鎖をアミノ基に変換することによって得ることができる。より具体的には、前記の構成単位（ａ１）は、例えば、Ｎ−ビニルアミド化合物に由来する構成単位を有する重合体（以下、「Ｎ−ビニルアミド重合体」という。）を重合体（Ａ）前駆体として、これを加水分解することや、アクリルアミド化合物に由来する構成単位を有する重合体（以下、「アクリルアミド重合体」という。）を重合体（Ａ）前駆体として、これをホフマン反応に付すこと等によって、前記重合体（Ａ）前駆体の構成単位の少なくとも一部の側鎖をアミノ基に変換することによって形成することができる。
重合体（Ａ）は、Ｎ−ビニルアミド重合体の加水分解物であることが好ましい。すなわち、単位（ａ１）は、Ｎ−ビニルアミド重合体を重合体（Ａ）前駆体として、これを加水分解することにより形成することが好ましい。
【００１１】
Ｎ−ビニルアミド化合物としては、例えば、Ｎ−ビニルカルボン酸アミド、即ち、下式（i）で表される化合物等が挙げられる。
【化３】
2014148465.tif 000006
ただし、前記式（i）中、Ｒは水素原子または炭素数１〜６のアルキル基を表す。
前記式（i）で表される化合物としては、例えば、Ｎ−ビニルホルムアミド、Ｎ−ビニルアセトアミド、Ｎ−ビニルプロピオン酸アミド、Ｎ−ビニル酪酸アミド等が挙げられる。
前記式（i）で表される化合物を原料単量体として用いた場合、これを重合した後、後述する加水分解処理に付すことにより、重合体側鎖としての−ＮＨＣＯＲ基を無置換又は置換されたアミノ基（−ＮＨ２）に変換し、これにより、単位（ａ１）を形成することができる。
【００１２】
アクリルアミド化合物としては、例えば、（メタ）アクリルアミド、Ｎ−アルキル（メタ）アクリルアミド（アルキル基の炭素数は１〜６）、Ｎ，Ｎ−ジアルキル（メタ）アクリルアミド（アルキル基の炭素数は１〜６）、ジアルキルアミノエチル（メタ）アクリルアミド（アルキル基の炭素数は１〜６）およびその塩あるいは４級化物、ジアルキルアミノプロピル（メタ）アクリルアミド（アルキル基の炭素数は１〜６）およびその塩あるいは４級化物、ジアセトンアクリルアミド等が挙げられる。
前記アクリルアミド化合物を原料単量体として用いた場合、これを重合した後、後述するホフマン反応に付すことにより、重合体側鎖としての無置換又は置換されたカルバモイル基（−ＣＯＮＨ２）を無置換又は置換されたアミノ基（−ＮＨ２）に変換することにより、単位（ａ１）を形成することができる。      
【００１３】
単位（ａ１）の形成に用いる単量体としては、単位（ａ１）の形成が容易な点から、Ｎ−ビニルホルムアミドが好ましい。
【００１４】
重合体（Ａ）は、必要に応じて、単位（ａ１）に加えて、ビニルアミン単量体以外の他の単量体に由来する構成単位（以下、「コモノマー単位」という。）を有していてもよい。
前記他の単量体としては、エチレン性不飽和結合を有する任意の単量体を用いることができ、例えば、（メタ）アクリル酸およびその塩、（メタ）アクリル酸エステル（（メタ）アクリル酸と炭素数１〜６のアルコール又はフェノールとのエステル）、（メタ）アクリロニトリル、Ｎ−ビニルピロリドン、Ｎ−ビニルカプロラクタム、酢酸ビニル等が挙げられる。また、重合体（Ａ）の単位（ａ１）をＮ−ビニルアミド重合体の加水分解により形成する場合、前記他の単量体として前記アクリルアミド化合物を用いてもよい。但し、この場合、重合後のホフマン反応による変性は行わない。また、重合体（Ａ）の単位（ａ１）をアクリルアミド重合体のホフマン反応により形成する場合、前記他の単量体として前記Ｎ−ビニルアミド化合物を用いてもよい。但し、この場合、重合後の加水分解による変性は行わない。
【００１５】
また、前記コモノマー単位は、Ｎ−ビニルアミド重合体（重合体（Ａ）前駆体）の加水分解において、加水分解されずに残存したＮ−ビニルアミド化合物に由来する構成単位（ａ２）であってもよい。単位（ａ２）は、下式（２）で表される構造を有する。
【化２】
2014148465.tif 000007
（式中、Ｒ２は、水素原子又はメチル基を示し、Ｒ３は、炭素数１〜６のアルキル基を示す）
また、前記コモノマー単位は、アクリルアミド重合体（重合体（Ａ）前駆体）のホフマン反応において、未反応で残存したアクリルアミド化合物に由来する構成単位であってもよい。
【００１６】
重合体（Ａ）における全構成単位（１００モル％）に対する単位（ａ１）の割合は、５〜９９．９モル％が好ましい。前記単位（ａ１）の割合は、４０モル％以上が好ましく、７０モル％以上がより好ましく、９５モル％以上が特に好ましい。さらに１００モル％未満が好ましい。前記単位（ａ１）の割合が前記下限値以上、前記上限値未満であれば、水不溶性粒子の定着効率がより良好になる。また、前記重合体（Ａ）の全構成単位（１００モル％）に対する前記単位（ａ２）の割合は、９５〜０．１モル％であることが好ましい。
【００１７】
重合体（Ａ）をＮ−ビニルアミド重合体（重合体（Ａ）前駆体）の加水分解物によって得る場合、重合体（Ａ）前駆体の全構成単位（１００モル％）中のＮ−ビニルアミド化合物に由来する構成単位の割合の下限値は、５モル％が好ましく、１０モル％がより好ましく、５０モル％がさらに好ましく、７０モル％が特に好ましい。前記Ｎ−ビニルアミド化合物に由来する構成単位の割合が前記下限値以上であれば、加水分解により形成される単位（ａ１）の割合がより多くなり、水不溶性粒子の定着効率がより良好になる。
【００１８】
前記重合体（Ａ）前駆体を得るための重合方法としては、特に限定されず、水溶液重合、水溶液静置断熱重合、懸濁重合、乳化重合、光ベルト連続重合等の公知の方法を採用できる。
重合にはラジカル重合開始剤を用いることができる。ラジカル重合開始剤としては、レドックス系開始剤、アゾ系開始剤、過酸化物等が挙げられる。ラジカル重合開始剤は、１種のみを使用してもよく、２種以上を併用してもよい。また、ラジカル重合開始剤は、水溶性であっても、油溶性であってもよい。油溶性のラジカル重合開始剤を用いる場合は、水溶性の溶剤に溶解して添加する。
【００１９】
水溶性アゾ系開始剤としては、例えば、２、２’−アゾビス（２−アミジノプロパン）二塩酸塩、２、２’−アゾビス〔２−（５−メチル−２−イミダゾリン−２−イル）プロパン〕二塩酸塩、４、４’−アゾビス（４−シアノ吉草酸）等が挙げられる。
油溶性アゾ系開始剤としては、例えば、２、２’−アゾビスイソブチロニトリル、１、１’−アゾビス（シクロヘキサンカルボニトリル）、２、２’−アゾビス（２−メチルブチロニトリル）、２、２’−アゾビス（２−メチルプロピオネ−ト）、２、２’−アゾビス（４−メトキシ−２、４ジメチル）バレロニトリル等が挙げられる。
【００２０】
レドックス系開始剤としては、ペルオクソ二硫酸アンモニウムと亜硫酸ナトリウム、亜硫酸水素ナトリウム、トリメチルアミン、テトラメチルエチレンジアミン等との組み合わせ、ｔ−ブチルハイドロパーオキサイドと亜硫酸ナトリウムや亜硫酸水素ナトリウムとの組み合わせ等が挙げられる。
過酸化物としては、例えば、ペルオクソ二硫酸アンモニウムあるいはカリウム、過酸化水素、ベンゾイルペルオキサイド、ラウロイルペルオキサイド、オクタノイルペルオキサイド、サクシニックペルオキサイド、ｔ−ブチルペルオキシ−２−エチルヘキサノエート等が挙げられる。
【００２１】
重合では、低温で重合が開始するレドックス系開始剤と、比較的高温で重合が開始する水溶性アゾ系開始剤とを併用することが好ましい。この場合、レドックス系開始剤としてｔ−ブチルハイドロパーオキサイドと亜硫酸ナトリウムや亜硫酸水素ナトリウムとの組み合わせ、水溶性アゾ系開始剤として２，２’−アゾビス（２−アミジノプロパン）二塩酸塩を併用することが好ましい。これにより、重合温度が重合開始時と終了時で大きく異なっていても重合を完結させやすい。
光重合の場合は、公知の光重合開始剤が利用できる。
【００２２】
アゾ系開始剤を使用する場合、開始剤の使用量は、使用する単量体の全質量に対して、１００〜１０，０００質量ｐｐｍが好ましく、５００〜５，０００質量ｐｐｍがより好ましい。
レドックス系開始剤の場合、開始剤の使用量は、使用する単量体の全質量に対して、１０〜１，０００質量ｐｐｍが好ましく、３０〜６００質量ｐｐｍがより好ましい。
開始剤の使用量が前記下限値以上であれば、充分な重合速度が得られやすい。開始剤の使用量が前記上限値以下であれば、重合体の分子量が低くなりすぎることを抑制しやすい。
【００２３】
重合体（Ａ）を、Ｎ−ビニルアミド化合物に由来する構成単位を有する重合体（Ａ）前駆体の加水分解により製造する場合、重合体（Ａ）前駆体の分子量は、１規定の食塩水中に、前記重合体（Ａ）前駆体を濃度が０．１ｇ／ｄＬとなるように溶解した水溶液の２５℃における還元粘度（ηｓｐ／Ｃ）の値を指標として、０．０５〜１２が好ましく、０．１〜１１がより好ましい。
Ｎ−ビニルアミド化合物に由来する構成単位を有する重合体（Ａ）前駆体の粘度平均分子量は、５，０００〜５，０００，０００が好ましく、１０，０００〜４，０００，０００がより好ましい。粘度平均分子量は、実施例に記載の方法で測定できる。
【００２４】
前記重合体（Ａ）前駆体の加水分解は、酸を用いて行ってもよく、塩基を用いて行ってもよい。酸を用いる場合は塩酸等の強酸、塩基を用いる場合は水酸化ナトリウム等の強塩基が用いられる。
酸または塩基の使用量は、所望する加水分解率によって異なるが、目的とする重合体（Ａ）中のビニルアミン単量体に由来する構成単位に対し、通常０．８〜２倍当量、好ましくは１〜１．５倍当量である。原料単量体の種類により、加水分解反応系中にＮ−ビニルカルボン酸アミド基よりも加水分解され易い物質が共存する場合は、当然それを相殺する量を過剰に使用する必要がある。また、酸または塩基は、予め溶解して溶液として加水分解反応に供するのが好ましい。その場合、溶液の濃度は高い方が反応操作上好ましい。
本発明の方法において、加水分解反応は、不溶化処理を行った粉体状の重合体（Ａ）前駆体と酸または塩基を混合し直接接触させることにより行われる。混合方法としては、特に制限されず、前記の不溶化防止処理における混合方法と同様の方法が適宜使用される。具体的には、袋に入れ振り混ぜ混合する方法、円筒、二重円錐、Ｙ型などの容器が回転する回転容器型混合機、リボン混合機、スクリュー混合機、円盤回転型などの羽根回転型の混合機などのブレンダーを使用して回分操作で混合する方法、スクリューコンベヤーを使用して移送中の途中で酸または塩基を添加し連続的に移送しつつ混合する方法などが例示される。特に、流動又は移動中の固相状態の粉体状の重合体（Ａ）前駆体に酸または塩基を散布する方式が好ましい。
加水分解は通常２０〜９０℃で行われる。反応時間は温度によって異なるが、通常１分から１週間である。反応物の撹拌は反応中続ける必要はなく、酸または塩基が粉体状の重合体に吸収されれば後は放置しておいてもよい。放置し得る時間は長くても２４時間である。加水分解の条件によっては酸またはアルカリが残存している場合がある。
加水分解を行った後は、中和を行ってもよく、そのままでもよい。
【００２５】
本発明のカチオン化剤としての重合体（Ａ）は、通常、水溶液などの溶液（薬液）の形で使用される。また、溶液中の重合体（Ａ）の濃度は、０．０１〜１質量％であることが好ましく、０．１〜０．５質量％であることがより好ましい。
【００２６】
以上説明した本発明のカチオン化剤により、水不溶性粒子を定着させる前に布帛をカチオン化処理することで、布帛に水不溶性粒子を効率良く定着させることができる。本発明のカチオン化剤により処理した後に水不溶性粒子を定着させたものは、染着性が高く、洗濯後でも該水不溶性粒子による機能を充分に発揮させやすい。
【００２７】
＜水不溶性粒子の定着方法＞
本発明の水不溶性粒子の定着方法は、本発明のカチオン化剤を用いて、布帛に水不溶性粒子を定着させる方法である。本発明の水不溶性粒子の定着方法は、後述するカチオン化工程と定着工程とを有する。
【００２８】
（カチオン化工程）
カチオン化工程では、本発明のカチオン化剤により布帛を処理する。
カチオン化処理の具体的な方法としては、例えば、水洗した布帛を、本発明のカチオン化剤を含む水溶液（薬液）に浸漬し、該カチオン化剤を吸収させた後に水洗する方法が挙げられる。カチオン化剤を吸収させた後、水洗、脱水等の操作を行うことで過剰分のカチオン化剤は除去される。
カチオン化処理は、連続処理により行ってもよく、バッチ処理により行ってもよい。
【００２９】
カチオン化剤の付着量が下限値以上であれば、水不溶性粒子の定着効率が高くなりやすい。また、カチオン化剤の付着量が上限値以下であれば、布帛の変色等の不具合が起き難くなるうえ、経済的にも有利である。
【００３０】
薬液中のカチオン化剤の含有量は、前記薬液の全質量に対して０．５〜１５質量％が好ましく、１〜１０質量％がより好ましい。
カチオン化剤の含有量が下限値以上であれば、水不溶性粒子の定着効率が高くなりやすい。また、カチオン化剤の含有量が上限値以下であれば、布帛の変色等の不具合が起き難くなるうえ、経済的にも有利である。
カチオン化処理の温度は、１０〜９０℃が好ましく、２０〜８５℃がより好ましい。
布帛の浸漬時間は、１〜６０分間が好ましい。
水洗の方法としては、特に限定はしないが、０．１〜１０Ｌ／分の水流で１〜６０分で行うことが好ましい。典型的な水洗方法の１例として、３．６Ｌ／分の流水で１０分間洗浄することが挙げられる。
脱水の方法としては、特に限定はしないが、遠心脱水方法を用いることができ、１，０００〜１０，０００ｒｐｍで１０秒〜１０分で行うことが好ましい。典型的な、脱水方法の１例とし、遠心脱水機で、３，０００ｒｐｍ、１分間脱水することが挙げられる。
【００３１】
布帛を構成する繊維の種類としては、特に限定されず、木綿、麻、羊毛、絹等の天然繊維、レーヨン、キュプラ、ポリノジック等の再生繊維、アセテート等の半再生繊維、ナイロン、ポリエステル、アクリル等の合成繊維、ポバール等を含む繊維、アラミド繊維（芳香族ポリアミド繊維）等が挙げられる。これらのうち、木綿、アクリル繊維、ポリエステル繊維、アセテート繊維及びアラミド繊維が好ましい。また、上に挙げた繊維のうち２種以上の繊維を混紡して使用することもできる。
【００３２】
本発明の定着方法は、従来の方法では困難であった木綿、アクリル繊維、ポリエステル繊維、アセテート繊維及びアラミド繊維からなる群より選択される少なくとも１種の繊維により形成される布帛への水不溶性粒子の効率的な定着を可能にする。また、本発明の定着方法は、極細繊維からなるスエード調布帛に適用することが好ましい。このスエード調布帛の例としては、表面に１ｄｔｅｘ以下の極細繊維からなるスエード調の立毛を有しするスエード調布帛が挙げられる。前記極細繊維の原料としては、ポリエステル、ポリアミド及びこれらの組み合わせなどを挙げることができる。立毛部以外の基材部分については、布帛に関して前記した通りである。
また、布帛のゼータ電位（界面動電電位）は、−１００〜−１ｍVが好ましい。特に、−５０〜−１ｍＶが好ましい。ここで言うゼータ電位とは、測定しようとしている布帛を浸漬している水が、２０℃で伝導率が１００μＳ／ｃｍ〜７ｍＳ／ｃｍの範囲にあるときに測定したものである。
本発明のカチオン化剤が高い効果を発揮する理由は定かではないが、カチオンポリマーとしての高い官能基密度により、ゼータ電位の低い布帛と効率良く結合をする能力を有しているためと考えられる。
【００３３】
（定着工程）
定着工程では、カチオン化工程の後に、布帛に水不溶性粒子を定着させる。
定着処理の具体的な方法としては、例えば、カチオン化工程後の布帛を、水不溶性粒子を分散させた分散液に浸漬し、該水不溶性粒子を定着させた後に水洗する方法が挙げられる。
定着処理は、連続処理で行ってもよく、バッチ処理で行ってもよい。
【００３４】
水不溶性粒子とは、一般的には１ｎｍ〜３０μｍの粒子径をもつものであり、微粒子として水に懸濁する粒子である。水不溶性粒子としては、顔料が代表的であり、顔料としては、公知の有機顔料や無機顔料を用いることができる。有機顔料としては、例えば、アゾ系顔料、フタロシアニン系顔料、アントラキノン系顔料、キナクリドン系顔料、ペリレン系顔料、ペリノン系顔料、ジオキサジン系顔料、キノフタロン系顔料及び蛍光顔料からなる群より選ばれる少なくとも１種を用いることができ、無機顔料としては、例えば、カーボン及び酸化チタンからなる群より選ばれる少なくとも１種を用いることができる。また、前記有機顔料の少なくとも１種と前記無機顔料の少なくとも１種を組み合わせて用いることもできる。
ここで言うアゾ系顔料とは、アゾ基を有する化合物で、具体的には、Ｐｉｇｍｅｎｔ  Ｙｅｌｌｏｗ１４、Ｐｉｇｍｅｎｔ  Ｒｅｄ５７などが挙げられる。
ここで言うフタロシアニン系顔料とは、４つのフタル酸イミドが窒素原子で架橋された構造をもつ環状化合物のことであり、具体的には、Ｐｉｇｍｅｎｔ  Ｂｌｕｅ１６、Ｐｉｇｍｅｎｔ  Ｇｒｅｅｎ７などが挙げられる。
ここで言うアントラキノン系顔料とは、アントラキノンから誘導される有機顔料のことであり、具体的には、Ｐｉｇｍｅｎｔ  Ｒｅｄ１６８、Ｐｉｇｍｅｎｔ  Ｒｅｄ１７７などが挙げられる。
ここで言うキナクリドン系顔料とは、対称性の高い複素環顔料のことであり、具体的には、Ｐｉｇｍｅｎｔ  Ｖｉｏｌｅｔ１９、Ｐｉｇｍｅｎｔ  Ｒｅｄ１２２などが挙げられる。
ここで言うペリレン系顔料とは、ペリレンテトラカルボン酸二無水物の六員環を構成している酸素原子２個を脱落させた構造を有する顔料のことであり、具体的には、Ｐｉｇｍｅｎｔ  Ｒｅｄ１４９、Ｐｉｇｍｅｎｔ  Ｒｅｄ１７９などが挙げられる。
ここで言うペリノン系顔料とは、縮合環化合物であるペリノンであり、具体的には、Ｐｉｇｍｅｎｔ  Ｏｒａｎｇｅ４３などが挙げられる。
ここで言うジオキサン系顔料とは、オキサジン環を１分子当たり２個有する顔料のことであり、具体的には、Ｐｉｇｍｅｎｔ  Ｖｉｏｌｅｔ２３、Ｐｉｇｍｅｎｔ  Ｖｉｏｌｅｔ３７などが挙げられる。
ここで言うキノフタロン系顔料とは、キナルジンと無水フタル酸から得られる顔料のことであり、具体的には、Ｐｉｇｍｅｎｔ  Ｙｅｌｌｏｗ１３８、Ｐｉｇｍｅｎｔ  Ｙｅｌｌｏｗ１７７などが挙げられる。
ここで言う蛍光顔料とは、ローダミン誘導体からなる有機顔料及び希土類元素から成る無機顔料のことである。
ここで言うカーボンとは、直径３〜５００ｎｍの炭素の微粒子のことであり、具体的には、Ｐｉｇｍｅｎｔ  Ｂｌａｃｋ７などが挙げられる。
ここで言う酸化チタンとは、二酸化チタンを主体とした微粒子のことであり、具体的には、Ｐｉｇｍｅｎｔ  Ｗｈｉｔｅ６、Ｐｉｇｍｅｎｔ  Ｙｅｌｌｏｗ７などが挙げられる。
【００３５】
水不溶性粒子として顔料を用いる場合、分散液（１００質量％）中の顔料の含有量は、０．１〜５０質量％が好ましく、１〜３０質量％がより好ましい。顔料の含有量が下限値以上であれば、染色の効率がより良好になる。顔料の含有量が上限値以下であれば、色むらが出にくく、顔料を均一に水分散させやすい。
【００３６】
定着処理の際の分散液の温度は、４０〜９０℃が好ましく、５０〜８０℃がより好ましい。
布帛の浸漬時間は、１０〜３０分間が好ましい。
定着工程の後には、バインダー等の固着剤による公知の堅牢度向上処理を行ってもよい。バインダーの例としてはポリウレタン、ポリエステル及びポリアクリル酸エステルが挙げられる。
【００３７】
以上説明した本発明の水不溶性粒子の定着方法にあっては、本発明のカチオン化剤によりカチオン化工程を行った後に定着工程を行うため、布帛への水不溶性粒子を効率良く定着させることができる。本発明の水不溶性粒子の定着方法で得られた布帛は、洗濯堅牢度が高く、洗濯後でも該水不溶性粒子による機能を充分に発揮させることができる。
重合体（Ａ）が高い効果を発揮する理由は定かではないが、カチオンポリマーとしての高い官能基密度を有し、また１級アミンがイオン結合、水素結合の他、熱により共有結合、配位結合等、多彩な結合を形成する能力を有しているためと考えられる。さらには、単位（ａ１）がＮ−ビニルカルボン酸アミドから誘導される場合は、残余のカルボン酸アミド基も水素結合の形成等によって水不溶性粒子の定着に寄与すると考えられる。
ここで言う、水不溶性粒子とは２５℃の水１００ｇに１ｇ以下で水に分散した粒子のことであり、染料のように水溶液として布帛に直接染み込ませることができず、従来、それ自体では着色という目的上充分な量を布帛表面に付着させることができなかったものであり、本発明によるカチオン化剤により、初めて実用的な量で布帛表面に定着させて、これを染色することが可能となったものである。
【００３８】
＜染色物の製造方法＞
本発明の染色物の製造方法は、水不溶性粒子として顔料を用いて布帛を染色して染色物を得る方法である。
本発明の染色物の製造方法によれば、本発明のカチオン化剤によりカチオン化工程を行った後に定着工程を行うため、布帛を効率良く染色できる。  顔料及び布帛としては、本発明の定着方法に関連して前記したものを使用することができる。
また、染色物の具体的製造方法としては、前記のカチオン化工程と、前記の定着工程と、を有する方法によって行うことができる。
【実施例】
【００３９】
以下、実施例によって本発明を詳細に説明するが、本発明は以下の記載によっては限定されない。
［分子量］
重合体の粘度平均分子量を、１Ｎ食塩水中に、重合体を濃度が０．１ｇ／ｄＬとなるように溶解したものの還元粘度（２５℃）を測定し、ハギンズの式（還元粘度＝η＋０．３１×η２×Ｃ。ただし、Ｃは濃度０．１ｇ／ｄｌ、ηは極限粘度である。）により極限粘度を導き、極限粘度式［η］＝８．３１×１０−５×Ｍ０．７６により算出した（Ｍは粘度平均分子量）。【００４０】
［合成例１］
脱気脱塩水７００ｍｌを７０℃に昇温し、３ｇのアゾビスアミジノプロパン塩酸塩を添加し、窒素気流下で３時間かけてＮ−ビニルホルムアミド（３００ｇ）を滴下した後、１．５ｇのアゾビスアミジノプロパン塩酸塩を加えてさらに３時間熟成し、重合体濃度が３０質量％のＮ−ビニルホルムアミド重合体（重合体（Ａ）前駆体）水溶液を得た。Ｎ−ビニルホルムアミド重合体（重合体（Ａ）前駆体）の分子量は１０万であった。
残存単量体がないことを確認した後、さらにＮ−ビニルホルムアミドの使用量に対して１．４倍モルの水酸化ナトリウムを用いて８０℃で３時間加水分解反応を行い、全構成単位に対して単位（ａ１）の割合が９５モル％の重合体（Ａ１）を含む、重合体濃度が１２質量％の重合体水溶液−１を得た。【００４１】
［合成例２］
合成例１と同様にしてＮ−ビニルホルムアミド重合体（重合体（Ａ）前駆体）水溶液を得た後、水酸化ナトリウムの使用量をＮ−ビニルホルムアミドの使用量の０．７倍モルに変更して合成例１と同様にして加水分解を行い、加水分解後に３５％塩酸を加水分解に使用した水酸化ナトリウムの半分量で部分中和し、全構成単位に対して単位（ａ１）の割合が７０モル％の重合体（Ａ２）を含む、重合体濃度が２１質量％の重合体水溶液−２を得た。【００４２】
［合成例３］
Ｎ−ビニルホルムアミドを３０質量％となるように脱気脱塩水に溶かし、０℃に冷却し、ｔ−ブチルハイドロパーオキシド３００質量ｐｐｍ、重亜硫酸ソーダ３００質量ｐｐｍ、アゾビスアミジノプロパン塩酸塩１，０００質量ｐｐｍを添加して、重合を行った。６時間後、分子量２００万のＮ−ビニルホルムアミドを３０質量％含むゲル状水溶液を得た。得られたゲルを一部採取して粉砕し、水で希釈してゲルを５質量％含む水溶液とした。さらに、４８％水酸化ナトリウム水溶液をＮ−ビニルホルムアミドに対して０．４倍モルを添加し、７０℃４時間加水分解反応を行った。その後、３５％塩酸を加水分解に使用した水酸化ナトリウムの半分量で部分中和し、全構成単位に対して単位（ａ１）（塩酸塩の単位）の割合が４０モル％の重合体（Ａ３）を含む、重合体濃度が４質量％の重合体水溶液−３を得た。【００４３】
布帛のゼータ電位は、日本ルフト社製 Ｆｉｂｅｒ Ｐｏｔｅｎｔｉａｌ ＡｎａｌｙｚｅｒＭｏｄｅｌＦＰＡにて測定した。【００４４】
［実施例１］
布帛として天竺織り生成り木綿生地を用いた。布帛（生地 ゼータ電位−１５．７ｍＶ）を、８０℃で５分湯洗いした後、３，０００ｒｐｍで１分間遠心脱水した。その後、２５℃で１２時間乾燥させた。
合成例１で得た重合体水溶液−１を用いて、生地質量に対して純分で５質量％の重合体（Ａ１）を、生地量に対して体積比率で３０倍の水に溶かして薬液を調製した。該薬液の温度を６０±２℃とし、脱水した生地を投入して、２０分間浸漬処理した。処理した生地を１０分水洗いし、その後、３，０００ｒｐｍで１分間遠心脱水した。
次いで、生地質量に対して５質量％の顔料（大日精化工業（株）製 有機顔料Ｎａｖｙ  Ｂｌｕｅ  ＦＬ２Ｒ  ｃｏｎｃ）を、生地に対して体積比率で３０倍の水に分散させた。得られた分散液の温度を６０℃±２℃とし、２０分間生地を浸漬して顔料を吸尽させた。その後、１０分間水洗し、３，０００ｒｐｍで１分間遠心脱水した後、２５℃で１２時間乾燥を行った。【００４５】
［実施例２、３］
重合体水溶液−１の代わりに重合体水溶液−２（実施例２）、重合体水溶液−３（実施例３）を用いた以外は、実施例１と同様にして顔料を定着させた。【００４６】
［比較例１］
重合体水溶液−１の代わりに、カチオン化剤としてＥｆｆｅｃｔｏｒ−ＤＳ２Ｃ（大日精化工業（株）製ジメチルアミノエチルメタクリレートメチルクロライド４級塩ホモポリマー）を８質量％含む水溶液を用いた以外は、実施例１と同様にして顔料を定着させた。【００４７】
［染着性の評価］
染着性は、目視により以下のように判定した。
◎：特に濃く染まっている。
○：充分な濃さで染まっている。
△：薄く染まっている。
×：ほとんど染まっていない
実施例１〜３および比較例１の評価結果を表１に示す。【００４８】
【表１】
2014148465.tif 000008
【００４９】
［実施例４〜６、比較例２］
顔料として、大日精化工業（株）製 有機顔料ＢｌａｃｋＦＬＴＲ  ｃｏｎｃを用いた以外は、実施例１〜３、比較例１と同様にして顔料を定着させた。
実施例４〜６および比較例２の評価結果を表２に示す。【００５０】
【表２】
2014148465.tif 000009
【００５１】
［実施例７、比較例３］
顔料として、大日精化工業（株）製 無機顔料 Ｒ−８５０（酸化チタン）を用いた以外は、実施例１、比較例１と同様にして顔料を定着させた。
実施例７および比較例３の評価結果を表３に示す。【００５２】
【表３】
2014148465.tif 000010
【００５３】
［実施例８〜１０、比較例４］
生地として極細繊維からなるスエード調の人工皮革（ゼータ電位−４５．１ｍＶ）を用い、顔料として大日精化工業（株）製有機顔料ＴＣ  Ｂｒｏｗｎ  ＦＤ、Ｂｌａｃｋ  ＦＬＴＲ  ｃｏｎｃを用いた以外は、実施例１〜３、比較例１と同様にして顔料を定着させた。
実施例８〜１０および比較例４の評価結果を表４に示す。【００５４】
【表４】
2014148465.tif 000011
【００５５】
［実施例１１、比較例５］
生地としてポリエステル生地（ゼータ電位−２０．８ｍＶ）を用い、顔料として大日精化工業（株）製有機顔料 Ｂｌａｃｋ  ＦＬＴＲ  ｃｏｎｃを用いた以外は、実施例１、比較例１と同様にして顔料を定着させた。
実施例１１および比較例５の評価結果を表５に示す。【００５６】
【表５】
2014148465.tif 000012
【００５７】
［実施例１２、比較例６］
生地としてアクリル繊維（ゼータ電位−２６．４ｍＶ）を用い、顔料として大日精化工業（株）製有機顔料 Ｂｌａｃｋ  ＦＬＴＲ  ｃｏｎｃを用いた以外は、実施例１、比較例１と同様にして顔料を定着させた。
実施例１２および比較例６の評価結果を表６に示す。【００５８】
【表６】
2014148465.tif 000013
【００５９】
［実施例１３、比較例７］
生地としてアセテート繊維（ゼータ電位−３．７ｍＶ）を用い、顔料として大日精化工業（株）製有機顔料 Ｂｌａｃｋ  ＦＬＴＲ  ｃｏｎｃを用いた以外は、実施例１、比較例１と同様にして顔料を定着させた。
実施例１３および比較例７の評価結果を表７に示す。【００６０】
【表７】
2014148465.tif 000014
【００６１】
［実施例１４、比較例８］
生地としてパラ系アラミド織布（ゼータ電位−７７．０ｍＶ）を用い、顔料として大日精化工業（株）製有機顔料 Ｂｌａｃｋ  ＦＬＴＲ  ｃｏｎｃを用いた以外は、実施例１、比較例１と同様にして顔料を定着させた。
実施例１４および比較例８の評価結果を表８に示す。【００６２】
【表８】
2014148465.tif 000015
【００６３】
表１〜８に示すように、いずれの場合も、従来のカチオン化剤を用いた比較例に比べて、カチオン化剤として重合体（Ａ１）〜（Ａ３）を用いた実施例の方が染着性が高く、顔料の定着効率が高かった。
特にゼータ電位が−５０〜−１ｍＶの範囲にあるスエード調の人工皮革、ポリエステル繊維生地、アクリル繊維生地及びアセテート繊維生地は、顔料の定着効率が高かった。
【国際調査報告】
2014148465.tif 000019
2014148465.tif 000020
2014148465.tif 000021
2014148465.tif 000022